(57)【要約】      （修正有）【課題】高抵抗シリコン単結晶を製造する際に、シリコン単結晶の導電型および抵抗率を精度よく制御する方法を提供する。【解決手段】多結晶シリコンを原料として、シリコン単結晶を製造するシリコン単結晶の製造方法であって、前記多結晶シリコンの表面部分の抵抗率、又は、ドナー濃度およびアクセプター濃度とを測定する工程Ｓ１２と、多結晶シリコンのバルク部分の抵抗率、又は、ドナー濃度およびアクセプター濃度とを測定する工程Ｓ１３と、前記測定の結果に基づいて、ドナーまたはアクセプターを供給するドープ剤のドープ量を決定する工程Ｓ１４と、前記ドープ量のドープ剤を投入して、シリコン単結晶を製造する工程Ｓ１５と、を備えるシリコン単結晶の製造方法。【選択図】図２
2014156376.tif 000002
【特許請求の範囲】
【請求項１】
多結晶シリコンを原料として、シリコン単結晶を製造するシリコン単結晶の製造方法であって、
前記多結晶シリコンの表面部分の抵抗率、又は、ドナー濃度およびアクセプター濃度と、前記多結晶シリコンのバルク部分の抵抗率、又は、ドナー濃度およびアクセプター濃度とを測定する工程と、
前記測定の結果に基づいて、ドナーまたはアクセプターを供給するドープ剤のドープ量を決定する工程と、
前記ドープ量のドープ剤を投入して、シリコン単結晶を製造する工程と、
を備えることを特徴とするシリコン単結晶の製造方法。
【請求項２】
前記シリコン単結晶は、ＣＺ法（チョクラルスキー法）により製造されることを特徴とする請求項１に記載のシリコン単結晶の製造方法。
【請求項３】
前記製造されるシリコン単結晶は抵抗率が１０００Ωｃｍ以上であることを特徴とする請求項１又は請求項２に記載のシリコン単結晶の製造方法。
【請求項４】
前記製造されるシリコン単結晶の導電型がＰ型の場合は、前記多結晶シリコンとして、表面部分およびバルク部分のドナー濃度が０．０４ｐｐｂａ未満の多結晶シリコンを使用し、
前記製造されるシリコン単結晶の導電型がＮ型の場合は、前記多結晶シリコンとして、表面部分およびバルク部分のアクセプター濃度が０．１ｐｐｂａ未満の多結晶シリコンを使用することを特徴とする請求項１ないし請求項３のいずれか１項に記載のシリコン単結晶の製造方法。
【請求項５】
請求項１ないし請求項４のいずれか１項に記載のシリコン単結晶の製造方法によって製造されたシリコン単結晶をスライスして、シリコン単結晶ウェーハを製造する工程をさらに備えることを特徴とするシリコン単結晶ウェーハの製造方法。
【発明の詳細な説明】
【技術分野】
【０００１】
本発明は、シリコン単結晶の製造方法およびシリコン単結晶ウェーハの製造方法に関する。
【背景技術】
【０００２】
近年、ＣＺ法（チョクラルスキー法）によって製造されたシリコン単結晶の品質として、１０００Ωｃｍ以上の高抵抗率をもったものの要求が増えてきている。これらの用途としては、今までＦＺ法によって製造されたシリコン単結晶で製造していた品種やＲＦデバイスといわれる通信用のデバイスなど、様々な用途がある。
【０００３】
通常のＣＺ法による製造では、リンやボロンといったドープ剤をシリコン原料に添加することにより、目標の抵抗率をもったシリコン単結晶を製造している。
【０００４】
１０００Ωｃｍ以上のシリコン単結晶を製造する場合は、高純度の石英ルツボ（内表面が合成石英でコートされたもの）に高純度の多結晶シリコンを投入し、ドープ剤を添加しない方法、すなわち、ノンドープで製造することが一般的である。
【０００５】
多結晶シリコンの純度は、一般的にバルク部分のドナー濃度、および、アクセプター濃度を品質保証している。これは、製造した多結晶シリコンのロッドから、ＦＺ法（フローティングゾーン法）による製造に使われる多結晶シリコンをくりぬき、バルク部分のドナー濃度およびアクセプター濃度を測定するとともに、これを原料にしてＦＺ法によってシリコン単結晶を製造し、このようにして製造されたシリコン単結晶から切り出したサンプル（以下、ＦＺサンプルと称する）により、多結晶シリコンのバルク部分のドナー、アクセプターが規格値以下の濃度であること、ＦＺサンプルの抵抗率がある値以上であることにより保証している。上記で保証された多結晶シリコンを使うことにより、１０００Ωｃｍ以上の高抵抗率のシリコン単結晶を製造することが可能となる。
【０００６】
今までは、抵抗率が１０００Ωｃｍ以上であれば、どのような値の抵抗率でも良かったが、最近の品質要求は、たとえば、抵抗率が１０００Ωｃｍ以上という要求に加えて、導電型がＰ型であることや、抵抗率の上限を１５００−２５００Ωｃｍに限定されたり、導電型がＰ型であって、さらに抵抗率が３５００Ωｃｍ以上と要求されたりする。
【０００７】
このような厳しい要求に対して、原料となる多結晶シリコンのドナー、アクセプターの量を的確に把握し、必要なドープ剤（たとえば、ボロン）を添加する必要がある。
【０００８】
このような高抵抗シリコン単結晶の製造方法として、特許文献１は、抵抗率が１００−２０００Ωｃｍの高抵抗シリコン単結晶を製造する際に、シリコン原料として、原料中の不純物濃度が「ドナー濃度−アクセプター濃度」で表して、−５〜５０ｐｐｔａの範囲に管理されたものを使用することを開示している。
【０００９】
また、特許文献２は、品質の高いシリコン単結晶を製造するためのシリコン原料として、バルク部分から検出されるクロム、鉄、ニッケル、銅、コバルトの不純物濃度の総計が１５０ｐｐｔａ以下である多結晶シリコンを使うことを開示している。
【先行技術文献】
【特許文献】
【００１０】
【特許文献１】特開２００４−３１５３３６号公報
【特許文献２】特開２０１１−６３４７１号公報
【発明の概要】
【発明が解決しようとする課題】
【００１１】
発明者らが検討した結果、１０００Ωｃｍ以上の抵抗率をもった高抵抗シリコン単結晶を製造する場合には、従来のように、多結晶シリコン原料のバルク部分のドナー濃度、および、アクセプター濃度より推定して単結晶を製造すると、予想された製品抵抗率と、実際に製造された単結晶の抵抗率に大きな乖離が有ることが確認された。
【００１２】
図６は、シリコン原料である多結晶シリコンのバルク部分のドナー濃度と、この多結晶シリコンから作製したＦＺサンプル（定義については（０００５）段落参照）の抵抗率の関係を示すグラフである。図６からわかるように、多結晶シリコンのバルク部分のドナー濃度と、多結晶シリコンから作製したＦＺサンプルの抵抗率との間には、良好な相関が見られ、バルク部分のアクセプターを供給する不純物（例えば、ボロン）の影響がほとんど見られないことが確認された。
【００１３】
一方、図７は、シリコン原料である多結晶シリコンから作製したＦＺサンプルの抵抗率の最大値と、この多結晶シリコンからＣＺ法によって製造したシリコン単結晶の抵抗率の最大値の関係を示すグラフである。図７からわかるように、多結晶シリコンから作製したＦＺサンプルの抵抗率と、この多結晶シリコンから製造したシリコン単結晶の抵抗率との間には、相関が全く見られない。さらに、多結晶シリコンから作製したＦＺサンプルでは、Ｎ型の導電型を示していたにもかかわらず、この多結晶シリコンから製造したシリコン単結晶では、Ｐ型の導電型を示している。
この原因として、シリコン原料である多結晶シリコンの表面部分に付着したアクセプターを供給する不純物（例えば、ボロン）の影響が考えられる。
【００１４】
従って、シリコン原料である多結晶シリコンのバルク部分のドナー濃度、および、アクセプター濃度より、この多結晶シリコンから製造されたシリコン単結晶の抵抗率を推定するという従来の管理方法では、シリコン単結晶の製造に大きな支障が発生することが判明した。
【００１５】
本発明は、上記問題点に鑑みてなされたものであって、高抵抗シリコン単結晶を製造する際に、シリコン単結晶の導電型および抵抗率を精度よく制御することを目的とする。
【課題を解決するための手段】
【００１６】
上記目的を達成するために、本発明は、多結晶シリコンを原料として、シリコン単結晶を製造するシリコン単結晶の製造方法であって、前記多結晶シリコンの表面部分の抵抗率、又は、ドナー濃度およびアクセプター濃度と、前記多結晶シリコンのバルク部分の抵抗率、又は、ドナー濃度およびアクセプター濃度とを測定する工程と、前記測定の結果に基づいて、ドナーまたはアクセプターを供給するドープ剤のドープ量を決定する工程と、前記ドープ量のドープ剤を投入して、シリコン単結晶を製造する工程と、を備えることを特徴とするシリコン単結晶の製造方法を提供する。
【００１７】
このように、多結晶シリコンのバルク部分の抵抗率、又は、ドナー濃度およびアクセプター濃度に加えて、多結晶シリコンの表面部分の抵抗率、又は、ドナー濃度およびアクセプター濃度を考慮して、ドナーまたはアクセプターを供給するドープ剤を投入して、シリコン単結晶を製造するので、高抵抗シリコン単結晶を製造する場合でも、シリコン単結晶の導電型および抵抗率を精度よく制御することができる。
【００１８】
ここで、前記シリコン単結晶は、チョクラルスキー法により製造されることが好ましい。
このように、前記シリコン単結晶がチョクラルスキー法により製造されれば、高抵抗率で結晶性の良好な大口径のシリコン単結晶を製造することができる。
【００１９】
また、前記製造されるシリコン単結晶は、抵抗率が１０００Ωｃｍ以上であることが好ましい。
本発明は、抵抗率が１０００Ωｃｍ以上の高抵抗率のシリコン単結晶を製造する場合に、好適に、シリコン単結晶の導電型および抵抗率を精度よく制御することができる。
【００２０】
そして、前記製造されるシリコン単結晶の導電型がＰ型の場合は、前記多結晶シリコンとして、表面部分およびバルク部分のドナー濃度が０．０４ｐｐｂａ未満の多結晶シリコンを使用し、前記製造される単結晶シリコンの導電型がＮ型の場合は、前記多結晶シリコンとして、表面部分およびバルク部分のアクセプター濃度が０．１ｐｐｂａ未満の多結晶シリコンを使用することが好ましい。
このように、シリコン原料となる多結晶シリコンに関して、シリコン単結晶の導電型をコンペンセートするような表面部分およびバルク部分の不純物濃度の上限を規定することによって、Ｐ型／Ｎ型のコンペンセートを抑制することができ、デバイス特性に対して問題のないシリコン単結晶を製造することができる。
【００２１】
さらに、上記のシリコン単結晶の製造方法によって製造されたシリコン単結晶をスライスして、シリコン単結晶ウェーハを製造することができる。
このようにして、本発明は、高抵抗シリコン単結晶ウェーハを製造することができるとともに、高抵抗シリコン単結晶ウェーハの導電型および抵抗率を精度よく制御することができる。
【発明の効果】
【００２２】
以上のように、本発明によれば、高抵抗シリコン単結晶を製造する際に、シリコン単結晶の導電型および抵抗率を精度よく制御することができるので、高抵抗シリコン単結晶の製造歩留まりを向上させることができる。
【図面の簡単な説明】
【００２３】
【図１】シリコン原料である多結晶シリコンのバルク部分および表面部分の不純物濃度から計算した抵抗率の最大値と、この多結晶シリコンから製造したシリコン単結晶の抵抗率の最大値との関係を示すグラフである。
【図２】本発明の製造方法を示すフロー図である。
【図３】比較例において、Ｐ型の１０００−３０００Ωｃｍの抵抗率のシリコン単結晶を製造した場合の、各キャリア濃度（多結晶シリコンのバルク部分のドナー濃度、多結晶シリコンの表面部分のドナー濃度、多結晶シリコンのバルク部分のアクセプター濃度、多結晶シリコンの表面部分のアクセプター濃度、投入したドープ剤のアクセプター濃度）の分布を示すグラフである。
【図４】実施例１において、Ｐ型の１０００−３０００Ωｃｍの抵抗率のシリコン単結晶を製造した場合の、各キャリア濃度（多結晶シリコンのバルク部分のドナー濃度、多結晶シリコンの表面部分のドナー濃度、多結晶シリコンのバルク部分のアクセプター濃度、多結晶シリコンの表面部分のアクセプター濃度、投入したドープ剤のアクセプター濃度）の分布を示すグラフである。
【図５】Ｐ型のシリコン単結晶を製造した場合の、実施例２および実施例３における、多結晶シリコン由来のキャリア濃度と、ドープ剤由来のキャリア濃度を示すグラフである。
【図６】シリコン原料である多結晶シリコンのバルク部分のドナー濃度と、この多結晶シリコンから作製したＦＺサンプルの抵抗率の関係を示すグラフである。
【図７】シリコン原料である多結晶シリコンから作製したＦＺサンプルの抵抗率の最大値と、この多結晶シリコンから製造したシリコン単結晶の抵抗率の最大値の関係を示すグラフである。
【発明を実施するための形態】
【００２４】
以下本発明についてより具体的に説明する。  前述のように、高抵抗シリコン単結晶を製造する場合に、従来のように、シリコン原料である多結晶シリコンのバルク部分のドナー濃度、および、アクセプター濃度より推定して単結晶を製造すると、予想されるシリコン単結晶の抵抗率と、実際に製造されたシリコン単結晶の抵抗率に大きな乖離が有った。
【００２５】
そこで、本発明者らは、予想されるシリコン単結晶の抵抗率と、実際に製造されたシリコン単結晶の抵抗率との間の乖離を解消すべく検討を行ってきた。その結果、予想されるシリコン単結晶の抵抗率と、実際に製造されたシリコン単結晶の抵抗率との間の乖離の原因が、シリコン原料である多結晶シリコンの表面部分のドナー濃度、および、アクセプター濃度を考慮しないことであることを見出し、本発明をなすに至った。
【００２６】
すなわち、本発明者らは、多結晶シリコンを原料として、シリコン単結晶を製造するシリコン単結晶の製造方法であって、前記多結晶シリコンの表面部分の抵抗率、又は、ドナー濃度およびアクセプター濃度と、前記多結晶シリコンのバルク部分の抵抗率、又は、ドナー濃度およびアクセプター濃度とを測定する工程と、前記測定の結果に基づいて、ドナーまたはアクセプターを供給するドープ剤のドープ量を決定する工程と、前記ドープ量のドープ剤を投入して、シリコン単結晶を製造する工程と、を備えることを特徴とするシリコン単結晶の製造方法を用いることで、予想されるシリコン単結晶の抵抗率と、実際に製造されたシリコン単結晶の抵抗率との間の乖離が解消されることを見出した。
【００２７】
図１は、シリコン原料である多結晶シリコンのバルク部分および表面部分の不純物濃度から計算した抵抗率の最大値と、この多結晶シリコンから製造したシリコン単結晶の抵抗率の最大値との関係を示すグラフである。
【００２８】
図１からわかるように、シリコン原料である多結晶シリコンのバルク部分および表面部分の不純物濃度から計算した抵抗率の最大値と、この多結晶シリコンから製造したシリコン単結晶の抵抗率の最大値との間には、良い相関が見られる。なお、シリコン単結晶の抵抗率が、計算により求められた抵抗率より低くなっているのは、多結晶シリコンの袋を開封した後、石英るつぼへの仕込み、シリコン単結晶製造装置へのセットまでの間にも、アクセプターを供給する不純物であるボロンが多結晶シリコンの表面に付着した影響であると考えられる。
【００２９】
図１に示された実験結果から、高抵抗シリコン単結晶を製造する場合には、シリコン原料である多結晶シリコンのバルク部分の不純物濃度だけでなく、多結晶シリコンの表面部分の不純物濃度も考慮することによって、シリコン単結晶の抵抗率を精度よく制御することができることがわかる。
【００３０】
ここで、本発明のシリコン単結晶の製造フローを、図２を用いて以下に詳述する。
まず、シリコン原料としての多結晶シリコンを準備する（ステップＳ１１）。次いで、この多結晶シリコンの表面部分のドナー濃度およびアクセプター濃度を測定する（ステップＳ１２）。なお、ステップＳ１２において、多結晶シリコンの表面部分の抵抗率を測定してもよい。次いで、この多結晶シリコンのバルク部分のドナー濃度およびアクセプター濃度を測定する（ステップＳ１３）。なお、ステップＳ１３において、多結晶シリコンのバルク部分の抵抗率を測定してもよい。次いで、ステップＳ１２およびステップＳ１３の測定結果に基づいて、ドナー又はアクセプターを供給するドープ剤のドープ量を決定する（ステップＳ１４）。次いで、シリコン原料としての多結晶シリコンとともに、ステップＳ１４で決定されたドープ量のドープ剤を坩堝に投入して、シリコン単結晶を製造する（ステップＳ１５）。
【００３１】
この場合、ステップＳ１２およびステップＳ１３の測定結果に基づいて、多結晶シリコンの表面部分のドナー濃度と多結晶シリコンのバルク部分のドナー濃度の合計が、０．０４ｐｐｂａ未満であり、かつ、多結晶シリコンの表面部分のアクセプター濃度と多結晶シリコンのバルク部分のアクセプター濃度の合計が、０．１ｐｐｂａ未満である基準を満たす多結晶シリコンを使用することが好ましい。
上記のような基準を満たす多結晶シリコンを使用することにより、目標抵抗率が１０００Ωｃｍ以上であっても、導電型が所望の導電型（Ｐ型またはＮ型）であり、かつ、所望の抵抗率の規格（上限値および下限値を有する規格）に対応することができる。
さらに、目標抵抗率が３０００Ωｃｍ以上である場合に、Ｐ型／Ｎ型コンペンセートによる高抵抗率のシリコン単結晶である可能性もあるが、上記のような基準を満たす多結晶シリコンを使用することにより、Ｐ型／Ｎ型コンペンセートによる高抵抗率であるリスクを低減することができ、デバイス特性に対して問題のないシリコン単結晶を製造することができる。
【００３２】
また、導電型がＰ型指定の場合は、アクセプターの濃度は目標の抵抗率の領域まで規格を緩和することができ、導電型がＮ型指定の場合は、ドナーの濃度は目標の抵抗率の領域まで規格を緩和することができ、足りない分をドープ剤で補うことも可能である。ただし、Ｐ型／Ｎ型コンペンセートを避けるために、導電型がＰ型指定の場合は、多結晶シリコンの表面部分のドナー濃度と多結晶シリコンのバルク部分のドナー濃度の合計が、０．０４ｐｐｂａ未満という基準を維持し、導電型がＮ型指定の場合は、多結晶シリコンの表面部分のアクセプター濃度と多結晶シリコンのバルク部分のアクセプター濃度の合計が、０．１ｐｐｂａ未満という基準を維持することが望ましい。
【００３３】
なお、０．０４ｐｐｂａのドナー濃度は、Ｎ型シリコン単結晶のおよそ５０００Ωｃｍの抵抗率に相当し、０．１ｐｐｂａのアクセプター濃度は、Ｐ型シリコン単結晶のおよそ３０００Ωｃｍの抵抗率に相当する。
【００３４】
上記の基準のドナー濃度上限値およびアクセプター濃度上限値は、低ければ低いほど望ましいが、現状の製造レベルおよび検出感度を考慮すれば、このレベルでの管理が望ましい。
【００３５】
ここで、図２のステップＳ１２における多結晶シリコンの表面部分のドナー濃度およびアクセプター濃度の測定方法の一例について、以下に説明する。
まず、シリコン原料である多結晶シリコンを、特定の袋から一定量だけサンプリングにより抽出し、この一定量の多結晶シリコンをフッ酸溶液中にいれる。次いで、多結晶シリコンの表面部分が溶解した後に、残った多結晶シリコンをフッ酸溶液中から取り出す。次いで、多結晶シリコンの表面部分が溶解したフッ酸溶液をＩＣＰ−ＭＳ（誘導結合プラズマ質量分析装置）に投入して、ドーパント元素（例えば、リン、ボロン、等）の定量分析を行う。次いで、定量分析によって得られた量のドーパント元素が、上記の一定量の多結晶シリコンに含まれると仮定して、ドーパント元素の濃度を算出する。ドーパント元素がリンのようなＮ型のドーパントの場合にはドナー濃度とし、ドーパント元素がボロンのようなＰ型のドーパントの場合にはアクセプター濃度とする。
なお、上記の測定方法は一例であり、測定方法はこれに限定されない。
【００３６】
また、図２のステップＳ１３における多結晶シリコンのバルク部分のドナー濃度およびアクセプター濃度の測定方法の一例について、以下に説明する。
まず、シリコン原料である多結晶シリコンを、特定の袋からサンプリングにより抽出し、この多結晶シリコンを粉砕し、中心部分の多結晶シリコンを一定量採取する。次いで、この一定量の多結晶シリコンの表面部分を、フッ硝酸でエッチングする。次いで、表面部分が除去された多結晶シリコンをフッ硝酸ですべて溶解させる。次いで、多結晶シリコンが溶解したフッ硝酸をＩＣＰ−ＭＳ（誘導結合プラズマ質量分析装置）に投入して、ドーパント元素（例えば、リン、ボロン、等）の定量分析を行う。次いで、定量分析によって得られた量のドーパント元素が、上記の一定量の多結晶シリコンに含まれると仮定して、ドーパント元素の濃度を算出する。ドーパント元素がリンのようなＮ型のドーパントの場合にはドナー濃度とし、ドーパント元素がボロンのようなＰ型のドーパントの場合にはアクセプター濃度とする。
なお、上記の測定方法は一例であり、測定方法はこれに限定されない。
【００３７】
さらに、図２のステップＳ１４におけるドープ剤のドープ量の決定方法について、以下に説明する。
まず、目標抵抗率に必要なキャリア濃度Ａを計算する。例えば、導電型指定がＰ型で、目標抵抗率が２０００Ωｃｍの場合には、０．２ｐｐｂａのアクセプター濃度が必要となる。次いで、Ｓ１２で測定した多結晶シリコンの表面部分のドナー濃度にＳ１３で測定した多結晶シリコンのバルク部分のドナー濃度を加えて、多結晶シリコンの表面部分およびバルク部分のドナー濃度Ｂを算出する。例えば、多結晶シリコンの表面部分およびバルク部分のドナー濃度は、０．０２ｐｐｂａであるとする。次いで、Ｓ１２で測定した多結晶シリコンの表面部分のアクセプター濃度にＳ１３で測定した多結晶シリコンのバルク部分のアクセプター濃度を加えて、多結晶シリコンの表面部分およびバルク部分のアクセプター濃度Ｃを算出する。例えば、多結晶シリコンの表面部分およびバルク部分のアクセプター濃度は、０．０５ｐｐｂａであるとする。次いで、多結晶シリコンの表面部分およびバルク部分のドナー濃度Ｂ、および、多結晶シリコンの表面部分およびバルク部分のアクセプター濃度Ｃを考慮して、正味のキャリア濃度が目標抵抗率に必要なキャリア濃度Ａになるように、ドープ剤のドープ量Ｄを算出する。例えば、Ｄ＝０．２ｐｐｂａ−０．０５ｐｐｂａ＋０．０２ｐｐｂａ＝０．１７ｐｐｂａに相当するドープ量のドープ剤が必要となる。
【００３８】
なお、図２のステップＳ１５において、ＣＺ法（チョクラルスキー法）によって、シリコン単結晶を製造することが好ましい。シリコン単結晶がＣＺ法により製造されれば、結晶性の良好な大口径のシリコン単結晶を製造することができる。
【００３９】
さらに、上述した製造方法によって、製造されたシリコン単結晶をスライスして、シリコン単結晶ウェーハを製造することができる。
このようにして、本発明では、高抵抗シリコン単結晶ウェーハを製造する場合でも、シリコン単結晶ウェーハの導電型および抵抗率を精度よく制御することができる。
【実施例】
【００４０】
以下、実施例及び比較例を示して本発明をより具体的に説明するが、本発明はこれらに限定されるものではない。  
【００４１】
（実施例１）
図２に示すようなフローを用いて、６水準（Ｐ型指定で目標抵抗率５００〜１０００Ωｃｍ、Ｐ型指定で目標抵抗率１０００〜３０００Ωｃｍ、Ｐ型指定で目標抵抗率３０００〜５０００Ωｃｍ、Ｎ型指定で目標抵抗率５００〜１０００Ωｃｍ、Ｎ型指定で目標抵抗率１０００〜３０００Ωｃｍ、Ｎ型指定で目標抵抗率３０００〜５０００Ωｃｍ）のシリコン単結晶を製造した。
ここで、図２のステップＳ１５におけるシリコン単結晶の製造に関しては、ＣＺ法を用いて、直径２００ｍｍのシリコン単結晶を製造した。
また、多結晶シリコンの表面部分のドナー濃度と多結晶シリコンのバルク部分のドナー濃度の合計が、０．０４ｐｐｂａ未満であり、かつ、多結晶シリコンの表面部分のアクセプター濃度と多結晶シリコンのバルク部分のアクセプター濃度の合計が、０．１ｐｐｂａ未満である基準を満たす多結晶シリコンをシリコン原料として使用した。  
【００４２】
（比較例）
実施例１と同様に、６水準（Ｐ型指定で目標抵抗率５００〜１０００Ωｃｍ、Ｐ型指定で目標抵抗率１０００〜３０００Ωｃｍ、Ｐ型指定で目標抵抗率３０００〜５０００Ωｃｍ、Ｎ型指定で目標抵抗率５００〜１０００Ωｃｍ、Ｎ型指定で目標抵抗率１０００〜３０００Ωｃｍ、Ｎ型指定で目標抵抗率３０００〜５０００Ωｃｍ）のシリコン単結晶を製造した。ただし、ドープ剤のドープ量は、シリコン原料である多結晶シリコンのバルク部分のドナー濃度およびアクセプター濃度のみを考慮して、決定した。
また、シリコン原料である多結晶シリコンのキャリア濃度については、基準を設けなかった。
【００４３】
（実施例２）
実施例１と同様にして、３水準（Ｐ型指定で目標抵抗率９００Ωｃｍ、Ｐ型指定で目標抵抗率２５００Ωｃｍ、Ｐ型指定で目標抵抗率４０００Ωｃｍ）のシリコン単結晶を製造した。多結晶シリコンの表面部分のドナー濃度に多結晶シリコンのバルク部分のドナー濃度加えたものが、０．０４ｐｐｂａ未満であり、かつ、多結晶シリコンの表面部分のアクセプター濃度に多結晶シリコンのバルク部分のアクセプター濃度を加えたものが、０．１ｐｐｂａ未満である多結晶シリコンのみを、シリコン原料として使用した。
【００４４】
（実施例３）
実施例２と同様にして、３水準（Ｐ型指定で目標抵抗率９００Ωｃｍ、Ｐ型指定で目標抵抗率２５００Ωｃｍ、Ｐ型指定で目標抵抗率４０００Ωｃｍ）のシリコン単結晶を製造した。ただし、シリコン原料である多結晶シリコンのキャリア濃度については、基準を設けなかった。
【００４５】
実施例１および比較例の６水準（Ｐ型指定で目標抵抗率５００〜１０００Ωｃｍ、Ｐ型指定で目標抵抗率１０００〜３０００Ωｃｍ、Ｐ型指定で目標抵抗率３０００〜５０００Ωｃｍ、Ｎ型指定で目標抵抗率５００〜１０００Ωｃｍ、Ｎ型指定で目標抵抗率１０００〜３０００Ωｃｍ、Ｎ型指定で目標抵抗率３０００〜５０００Ωｃｍ）のそれぞれについて、抵抗率の合格率を比較した結果を。表１に示す。  
【００４６】
【表１】
2014156376.tif 000003
【００４７】
表１から、全水準において、多結晶シリコンの表面部分のキャリア濃度を考慮した実施例１のほうが、比較例に比べ、抵抗率の合格率が高くなっていることがわかる。特に、目標抵抗率が１０００Ωｃｍ以上の水準においては、導電型にかかわりなく、抵抗率の合格率の上昇率が顕著である。
【００４８】
図３に、比較例の水準２（Ｐ型指定で目標抵抗率１０００〜３０００Ωｃｍ）における各キャリア濃度（多結晶シリコンのバルク部分由来のドナー濃度、多結晶シリコンの表面部分由来のドナー濃度、多結晶シリコンのバルク部分由来のアクセプター濃度、多結晶シリコンの表面部分由来のアクセプター濃度、ドープ剤由来のアクセプター濃度）の分布を示す。ここで、図３の横軸は、各キャリア濃度を複数の所定の範囲に分類したときの各キャリア濃度のそれぞれの所定の範囲の中心値を表している。
なお、比較例においては、多結晶シリコンの表面部分由来のキャリア濃度は、ＰＬ（フォトルミネッセンス）により測定したシリコン単結晶中のリン濃度、ボロン濃度と、バルク由来のキャリア濃度と、ドープ剤由来のキャリア濃度から算出した。
【００４９】
図４に、実施例１の水準２（Ｐ型指定で目標抵抗率１０００〜３０００Ωｃｍ）における各キャリア濃度（多結晶シリコンのバルク部分由来のドナー濃度、多結晶シリコンの表面部分由来のドナー濃度、多結晶シリコンのバルク部分由来のアクセプター濃度、多結晶シリコンの表面部分由来のアクセプター濃度、ドープ剤由来のアクセプター濃度）の分布を示す。ここで、図４の横軸は、図３と同様に、各キャリア濃度を複数の所定の範囲に分類したときの各キャリア濃度のそれぞれの所定の範囲の中心値を表している。
【００５０】
図３（比較例）と図４（実施例１）を比較するとわかるように、多結晶シリコンの表面部分由来のキャリア濃度を考慮しない比較例においては、多結晶シリコンの表面部分のキャリア濃度がばらつているにもかかわらず、ドープ剤のドープ量がほぼ同じ量になっている（ドープ剤由来のアクセプター濃度は、全て０．２５ｐｐｂａ）に対して、多結晶シリコンの表面部分由来のキャリア濃度を考慮する実施例１においては、多結晶シリコンの表面部分のキャリア濃度のばらつきに応じて、ドープ剤のドープ量を変えている。
すなわち、比較例では、表面部分のキャリア濃度のばらつきの分だけ抵抗率がばらつき、表１に示すように抵抗率の合格率が低下している。
それに対して、実施例１では、表面部分のキャリア濃度のばらつきを、ドープ剤によって吸収しているので、抵抗率のばらつきを抑えることができ、表１に示すように良好な合格率（９０％）が得られている。
さらに、比較例では、シリコン原料である多結晶シリコンのキャリア濃度については、基準を設けなかったので、Ｐ型指定であるにもかかわらず、ある程度の量のドナーが入っているものがあり、Ｐ型／Ｎ型コンペンセートのリスクがある。
【００５１】
図５は、Ｐ型のシリコン単結晶を製造した場合の、実施例２および実施例３における、多結晶シリコン由来のキャリア濃度と、ドープ剤由来のキャリア濃度を示すグラフである。
シリコン原料である多結晶シリコンのキャリア濃度について基準を設けなかった実施例３では、抵抗率の制御は可能であるが、多結晶シリコン由来のアクセプター濃度が高くなると、Ｐ型指定にもかかわらずに、ドープ剤によりドナーを投入して調整する（すなわち、Ｐ型／Ｎ型コンペンセートにより調整する）という本来の使用目的から外れたシリコン単結晶になってしまう。
それに対して、多結晶シリコンのキャリア濃度について基準（多結晶シリコンの表面部分のドナー濃度に多結晶シリコンのバルク部分のドナー濃度加えたものが、０．０４ｐｐｂａ未満で、かつ、多結晶シリコンの表面部分のアクセプター濃度に多結晶シリコンのバルク部分のアクセプター濃度を加えたものが、０．１ｐｐｂａ未満）を設けた実施例２においては、ドープ剤によりドナーを投入して調整する必要がない。
上記の結果から、多結晶シリコン由来のドナー濃度、アクセプター濃度は、ある程度の低いレベルに抑えておくことが好ましいことがわかる。
【００５２】
なお、図５からわかるように、目標の抵抗率が２５００Ωｃｍの場合には、多結晶シリコンのドナー濃度の上限基準は０．０４ｐｐｂａ未満に保ったまま、多結晶シリコンのアクセプター濃度の上限基準を０．１５ｐｐｂａ未満にまで緩和して、使用する多結晶シリコンを選択することは、本来の調整方法からは外れていない。
すなわち、目標の抵抗率に合わせて、指定導電型と同じ導電型のキャリア濃度の上限基準を緩和することは好ましい。
【００５３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図１】
2014156376.tif 000004
【図２】
2014156376.tif 000005
【図３】
2014156376.tif 000006
【図４】
2014156376.tif 000007
【図５】
2014156376.tif 000008
【図６】
2014156376.tif 000009
【図７】
2014156376.tif 000010